(57)【要約】【課題】当初必要としたスラブ重量よりも重量が大きなスラブであっても、幅不足による不合格を防止するとともに、端部の余りを他の製品へ振替える可能性を高め歩留を上げることができる、異幅鋼板の圧延方法を提供することを目的とするものである。【解決手段】圧延する実際のスラブ重量が矩形の鋼板を作るために必要な歩留である基準歩留から要求される必要スラブ重量よりも大きな場合、前記必要スラブ重量に対して必要圧延長における幅広部の長さの割合で定義される異幅率を、以下の（１）式より計算される必要スラブ長に基づき新しく計算し直す。必要スラブ長＝(圧延寸法厚×圧延寸法幅×圧延寸法長)／(基準歩留×スラブ厚×              スラブ幅）・・・・・・（１）【選択図】図３
2016159340.tif 000002
【特許請求の範囲】
【請求項１】
長手方向に板幅の異なる幅広部と幅狭部を有する異幅鋼板の圧延を異幅率を用いて行う異幅鋼板の圧延方法であって、
圧延する実際のスラブ重量が矩形の鋼板を作るために必要な歩留である基準歩留から要求される必要スラブ重量よりも大きな場合、前記必要スラブ重量に対して必要圧延長における幅広部の長さの割合で定義される異幅率を、以下の（１）式より計算される必要スラブ長に基づき新しく計算し直すことを特徴とする異幅鋼板の圧延方法。
必要スラブ長＝(圧延寸法厚×圧延寸法幅×圧延寸法長)／(基準歩留×スラブ厚×
スラブ幅）・・・・・・（１）
【請求項２】
請求項１に記載の異幅鋼板の圧延方法において、
前記異幅率を新しく計算し直すにあたっては、
前記異幅鋼板の先端が幅広部の場合は、以下の（２）式で示す新異幅率(幅広先端)を、必要な幅広部の長さを確保できる新しい異幅率とすることを特徴とする異幅鋼板の圧延方法。
新異幅率(幅広先端) = 異幅率 × 必要スラブ長 /スラブ長・・・・・・（２）
【請求項３】
請求項１に記載の異幅鋼板の圧延方法において、
前記異幅率を新しく計算し直すにあたっては、
前記異幅鋼板の先端が幅狭部の場合は、以下の（３）式で示す新異幅率(幅狭先端)を、必要な幅狭部の長さを確保できる新しい異幅率とすることを特徴とする異幅鋼板の圧延方法。
新異幅率(幅狭先端) =１−（（１− 異幅率）× 必要スラブ長 /スラブ長）・・・・・・（３）
【発明の詳細な説明】
【技術分野】
【０００１】
本発明は、長手方向に板幅の異なる幅広部と幅狭部を有する異幅鋼板の圧延方法に関するものである。
【背景技術】
【０００２】
図１は、通常圧延形状と製品配置組合せ例を示す図である。厚板の製造に当たっては、通常図１に示すように、破線で示す長手方向の幅が同じ通常圧延形状にスラブを圧延し、この通常圧延形状の内の必要圧延長で示す矩形から、板幅の異なる複数の製品鋼板（例えば、製品１と３、製品２と４、および製品５と６との組では、それぞれ製品幅が異なる）をそれぞれを採取するのが、一般的である。しかし、小ロットの製品鋼板の場合や、納期に余裕が無く、適正な組合せ相手が見つからない場合には、例えば、図１の斜線部に示すように大きな組合せロスが生じてしまい、歩留が低い状態での圧延となってしまうという問題があった。
【０００３】
図２は、異幅圧延形状と製品配置組合せ例を示す図である。上記問題に対して、図２に示すように、長手方向に板幅が広い幅広部と板幅が狭い幅狭部を有する異幅鋼板を得ることができる圧延、いわゆる異幅圧延を行うことで、大きな組合せロスを減らし、上述した歩留が低い状態での圧延を回避することができる。
【０００４】
従来の異幅圧延を行う方法には、エッジャーを用いる方法（例えば、特許文献１参照）や、分塊圧延機でスラブを圧延する方法（例えば、特許文献２参照）がある。
【先行技術文献】
【特許文献】
【０００５】
【特許文献１】特開昭５９−１２０３０４号公報
【特許文献２】特開平７−１４８５０２号公報
【発明の概要】
【発明が解決しようとする課題】
【０００６】
従来、異幅鋼板の圧延にあたっては、必要とするスラブ重量に基づいて、必要圧延長に対する幅広部の長さ（必要幅広長）の割合で定義される異幅率（＝必要幅広長／必要圧延長）を用いて幅広部と幅狭部の長さを決めていた。
【０００７】
しかしながら、圧延するスラブが当初必要とした重量よりも大きなスラブに対して、上記異幅率をそのまま適用して異幅圧延をした場合には、幅広部、幅狭部ともに必要長よりも長くなってしまう。この場合、製品採取の際にそれぞれ幅広部と幅狭部に分割して、それぞれの必要長以外は余った鋼板として処理することとなる。余った鋼板は大きければ大きいほど、他の製品へ振替えられる可能性が高まるものの、幅広部と幅狭部でそれぞれに細切れに分割された鋼板では、他の製品へ振替えることが十分できず、結局鉄屑として処理され製品歩留が下がってしまうという問題がある。
【０００８】
また、厚板での製品採取は、一般的に、圧延鋼板の長手方向の端部から採取しはじめる。そのため、幅狭部から製品を採取した場合、幅広部に到達する前に、幅広部の製品採取を開始する可能性があり、この場合には幅不足による不合格を発生させてしまうという問題もある。
【０００９】
本発明は、上記のような事情に鑑みてなされたものであり、当初必要としたスラブ重量よりも重量が大きなスラブであっても、幅不足による不合格を防止するとともに、端部の余りを他の製品へ振替える可能性を高め歩留を上げることができる、異幅鋼板の圧延方法を提供することを目的とするものである。
【課題を解決するための手段】
【００１０】
上記課題を解決するために、本発明は以下の特徴を有している。
【００１１】
［１］  長手方向に板幅の異なる幅広部と幅狭部を有する異幅鋼板の圧延を異幅率を用いて行う異幅鋼板の圧延方法であって、
圧延する実際のスラブ重量が矩形の鋼板を作るために必要な歩留である基準歩留から要求される必要スラブ重量よりも大きな場合、前記必要スラブ重量に対して必要圧延長における幅広部の長さの割合で定義される異幅率を、以下の（１）式より計算される必要スラブ長に基づき新しく計算し直すことを特徴とする異幅鋼板の圧延方法。
必要スラブ長＝(圧延寸法厚×圧延寸法幅×圧延寸法長)／(基準歩留×スラブ厚×
スラブ幅）・・・・・・（１）
［２］  上記［１］に記載の異幅鋼板の圧延方法において、
前記異幅率を新しく計算し直すにあたっては、
前記異幅鋼板の先端が幅広部の場合は、以下の（２）式で示す新異幅率(幅広先端)を、必要な幅広部の長さを確保できる新しい異幅率とすることを特徴とする異幅鋼板の圧延方法。
新異幅率(幅広先端) = 異幅率 × 必要スラブ長 /スラブ長・・・・・・（２）
［３］  上記［１］に記載の異幅鋼板の圧延方法において、
前記異幅率を新しく計算し直すにあたっては、
前記異幅鋼板の先端が幅狭部の場合は、以下の（３）式で示す新異幅率(幅狭先端)を、必要な幅狭部の長さを確保できる新しい異幅率とすることを特徴とする異幅鋼板の圧延方法。
新異幅率(幅狭先端) =１−（（１− 異幅率）× 必要スラブ長 /スラブ長）・・・・・・（３）
【発明の効果】
【００１２】
本発明により、異幅圧延を行うにあたって、当初必要としたスラブ重量より大きいスラブであり、先頭が幅広部であるか幅狭部であるかで、それぞれ異幅率を計算し直して新しい異幅率を求めるようにしたので、製品採取を開始する端部から常に必要な長さだけ割り振ることができ幅不足による不合格を防止するとともに、製品採取を終了する端部に大きな余りを割り振ることができ、その余りを別の製品に割り振る可能性を高め歩留を上げることができる。
【図面の簡単な説明】
【００１３】
【図１】通常圧延形状と製品配置組合せ例を示す図である。
【図２】異幅圧延形状と製品配置組合せ例を示す図である。
【図３】本発明における処理手順例を示す図である。
【発明を実施するための形態】
【００１４】
本発明を実施するための形態を、図面および数式に基づいて以下に説明を行う。
【００１５】
図３は、本発明では、異幅圧延を行うにあたって、当初必要としたスラブ重量より大きいスラブが圧延対象となった場合、先頭が幅広部であるか幅狭部であるかで、それぞれ異幅率を計算し直して新しい異幅率を求めるようにしている。なお、図３に示す演算・処理は、プロセスコンピュータで行う。
【００１６】
先ず、Step01にて、上位のビジネスコンピュータやオフィスコンピュータから対象とする圧延材の圧延・製品情報の収集を行う。具体的に収集する情報としては、基準歩留、異幅率、幅広部と幅狭部のどちらが先頭かの情報、圧延寸法厚、圧延寸法幅、圧延寸法長、スラブ厚、スラブ幅、およびスラブ長、ならびに実際のスラブ重量などである。
【００１７】
基準歩留は矩形の鋼板を作るために必要な歩留であり、所定の歩留が予め上位計算機にて設定されている。そして、異幅率は基準歩留から要求される必要スラブ重量に対して必要圧延長における幅広部の長さの割合で定義されている。
【００１８】
圧延寸法幅については、幅広部の幅であり、図２の製品組合せ例では、製品１と製品２の合計幅（製品３と製品４の合計幅は同じ）である。また、圧延寸法長については、幅広部と幅狭部の合計長さであり、図２の製品組合せ例では、必要圧延長として図示している長さである。
【００１９】
次に、Step02にて、対象としている圧延材が異幅圧延材（異幅材とも称する）かどうかを判定する。異幅材でなければ(Step02でNo）、そのまま処理を終了する。
【００２０】
異幅材であれば(Step02でYes）、Step03に進み、必要な幅広部長を出すのに必要なスラブの長さである必要スラブ長を、以下の（１）式により計算する。
必要スラブ長＝(圧延寸法厚×圧延寸法幅×圧延寸法長)／(基準歩留×スラブ厚×
スラブ幅）・・・・・・（１）
【００２１】
そして、Step04で基準歩留（圧延重量／必要スラブ重量）と圧延歩留（圧延重量／実際のスラブ重量）との差が所定の割合を示す閾値を超えているかどうかを判定する。つまり、実際のスラブ重量が基準歩留より求められる必要スラブ重量より所定値以上大きな重量のものであるかどうかを判定するものである。なお、上記圧延重量は、圧延寸法厚×圧延寸法幅×圧延寸法長×比重と演算で求められる。
【００２２】
判定にあたっては、与えられた基準歩留と、実際のスラブ重量から計算する圧延歩留とを比較判定する。また、判定の基準となる閾値については、振替え可能な他の製品などを勘案して予め決めておくものとする。Step04でNoの場合は、当初の異幅率を変更することなく、そのまま処理を終了する。
【００２３】
そして、Step04でYesの場合は、Step05に進み、ここで、先端が幅広部かどうかを判定する。異幅鋼板の先端が幅広部(Step05でYes）の場合は、Step06に進む。ここでは、Step03で計算した必要スラブ長に基づいて、以下の（２）式で示す新異幅率(幅広先端)を、必要な幅広部の長さを確保できる新しい異幅率とする。
新異幅率(幅広先端) = 異幅率 × 必要スラブ長 /スラブ長・・・・・・（２）
【００２４】
さらに、上記新異幅率(幅広先端)を用いて幅広部が先端の場合の必要幅広長を、以下の（３）式で計算する。
必要幅広長 = 新異幅率(幅広先端)× 必要圧延長・・・・・・（３）
【００２５】
一方、異幅鋼板の先端が幅狭部(Step05でNo）の場合は、Step07に進んで以下の（４）式で示す新異幅率(幅狭先端)を、必要な幅狭部の長さを確保できる新しい異幅率とする。
新異幅率(幅狭先端) =１−（（１− 異幅率）× 必要スラブ長 /スラブ長）・・・・・・（４）
【００２６】
そして、上記新異幅率(幅狭先端)を用いて幅狭部が先端の場合の必要幅狭長を、以下の（５）式で計算する。
必要幅狭長 = 新異幅率(幅狭先端)× 必要圧延長・・・・・・（５）
【００２７】
以上のように、先端が幅広部か幅狭部かによって、それぞれ新しい異幅率を計算し直し必要幅広長または必要幅狭長を計算して、幅広部または幅狭部を圧延することで、必要長さを割り振ることができ、かつ、端部に大きな余りを割り振ることができる。
【００２８】
本発明は、異幅圧延を行うにあたって、当初必要としたスラブ重量より大きいスラブであっても、以上のように先端が幅広部か幅狭部かによってそれぞれ新しい異幅率を計算し直すようにしたので、製品採取を開始する端部には常に必要な長さだけ割り振ることができ幅不足による不合格を防止するとともに、製品採取を終了する端部に大きな余りを割り振ることができ、その余りを別の製品に割り振る可能性を高め歩留を上げることができる。
【図１】
2016159340.tif 000003
【図２】
2016159340.tif 000004
【図３】
2016159340.tif 000005